"少なくとも1種のセルロースエステル、少なくとも1種の親和剤、および少なくとも1種の可塑剤を含む、セルロースエステル組成物。少なくとも1種のセルロースエステルならびに、親和剤および可塑剤からなる群から選択される少なくとも1種の添加剤を含む、セルロースエステル/エラストマー組成物。該可塑剤が、ホスフェート可塑剤、ベンゾエート可塑剤、アジペート可塑剤、フタレート可塑剤、グリコール酸エステル、クエン酸エステル可塑剤、ヒドロキシル官能可塑剤、および固体非結晶性樹脂可塑剤からなる群から選択される少なくとも1種である、請求項2に記載のセルロースエステル/エラストマー組成物。該可塑剤が、トリフェニルホスフェート、トリクレジルホスフェート、クレジルジフェニルホスフェート、オクチルジフェニルホスフェート、ジフェニルビフェニルホスフェート、トリオクチルホスフェート、トリブチルホスフェート、ジエチルフタレート、ジメトキシエチルフタレート、ジメチルフタレート、ジオクチルフタレート、ジブチルフタレート、ジ-2-エチルヘキシルフタレート、ブチルベンジルフタレート、ジベンジルフタレート、ブチルフタリルブチルグリコレート、エチルフタリルエチルグリコレート、メチルフタリルエチルグリコレート、トリエチルシトレート、トリ-n-ブチルシトレート、アセチルトリエチルシトレート、アセチルトリ-n-ブチルシトレート、およびアセチルトリ-n-2-エチルヘキシルシトレートからなる群から選択される少なくとも1種である、請求項2に記載のセルロースエステル/エラストマー組成物。該可塑剤が、以下:iフタル酸、アジピン酸、トリメリット酸、コハク酸、安息香酸、アゼライン酸、テレフタル酸、イソフタル酸、酪酸、グルタル酸、クエン酸、またはリン酸のうち1種以上の残基を含む酸残基;およびii約20個以下の炭素原子を含有する、脂肪族、脂環式または芳香族のアルコールのうち1種以上の残基を含むアルコール残基、を含むエステルの少なくとも1種から選択される、請求項2に記載のセルロースエステル/エラストマー組成物。該可塑剤がアルコール残基を含み、該アルコール残基が、以下:ステアリルアルコール、ラウリルアルコール、フェノール、ベンジルアルコール、ハイドロキノン、カテコール、レゾルシノール、エチレングリコール、ネオペンチルグリコール、1,4-シクロヘキサンジメタノール、およびジエチレングリコールから選択される少なくとも1種である、請求項2に記載のセルロースエステル/エラストマー組成物。該可塑剤が、C2-C10二塩基酸残基およびC2-C10ジオール残基を含む脂肪族ポリエステルからなる群から選択され、該C2-C10二塩基酸残基が、マロン酸、コハク酸、グルタル酸、アジピン酸、ピメリン酸、スベリン酸、アゼライン酸、およびセバシン酸からなる群から選択される少なくとも1種である、請求項2に記載のセルロースエステル/エラストマー組成物。該可塑剤がジオール残基を含み、該ジオール残基が、以下のC2-C10ジオール:エチレングリコール、ジエチレングリコール、1,2-プロピレングリコール、1,3-プロピレングリコール、1,2-ブチレングリコール、1,3-ブチレングリコール、1,4-ブチレングリコール、ネオペンチルグリコール、1,5-ペンタンジオール、1,6-ヘキサンジオール、1,5-ペンチレングリコール、トリエチレングリコール、およびテトラエチレングリコール、の少なくとも1種である、請求項2に記載のセルロースエステル/エラストマー組成物。該可塑剤が:A約5~約95質量のC2-C12炭水化物有機エステルであって該炭水化物が約1~約3モノサッカリド単位を含むもの;およびB約5~約95質量のC2-C12ポリオールエステルであって該ポリオールがC5またはC6の炭水化物に由来するもの;の1つ以上を含む、請求項2に記載のセルロースエステル/エラストマー組成物。該可塑剤が少なくとも1種の炭水化物エステルを含み、かつ該炭水化物エステルの炭水化物部分がα-アノマー、βーアノマーまたはこれらの混合物を含む、請求項2に記載のセルロースエステル/エラストマー組成物。該親和剤が非反応性親和剤であり;非反応性親和剤が、該セルロースエステルと親和性の第1のセグメントと、該エラストマーと親和性の第2のセグメントとを含有する、請求項2に記載のセルロースエステル/エラストマー組成物。該第1のセグメントが、セルロースエステル、セルロースエーテル、ポリオキシアルキレン、ポリグリコール、ポリエステル、ポリアクリレート、ポリメタクリレート、ポリアセタール、ポリビニルピロリドン、ポリビニルアセテート、およびポリビニルアルコールからなる群から選択される少なくとも1種のオリゴマーまたはポリマーである、請求項11に記載のセルロースエステル/エラストマー組成物。該第2のセグメントが、ポリオレフィン、ポリジエン、多環芳香族化合物、およびコポリマーからなる群から選択される、請求項11に記載のセルロースエステル/エラストマー組成物。該非反応性親和剤が、エトキシ化アルコール、エトキシ化アルキルフェノール、エトキシ化脂肪酸、プロピレンオキシドとエチレンオキシドとのブロックポリマー、ポリグリセロールエステル、ポリサッカリドエステル、およびソルビタンエステルからなる群から選択される、請求項11に記載のセルロースエステル/エラストマー組成物。該親和剤が反応性親和剤であり、該反応性親和剤が、該エラストマーと親和性の炭化水素鎖を有し、かつ該セルロースエステルと反応可能な少なくとも1つの官能基を有する、請求項2に記載のセルロースエステル/エラストマー組成物。該反応性親和剤が、長鎖脂肪酸、長鎖脂肪酸クロリド、長鎖脂肪酸無水物、エポキシ化油および脂肪族エステル、スチレン無水マレイン酸コポリマー、無水マレイン酸グラフト化ポリプロピレン、無水マレイン酸とオレフィンおよび/またはアクリルエステルとのコポリマー、ならびにグリシジルメタクリレートとオレフィンおよび/またはアクリルエステルとのコポリマーからなる群から選択される、請求項15に記載のセルロースエステル/エラストマー組成物。該反応性親和剤が、該セルロースエステルと親和性の極性鎖を有し、かつ該エラストマーと反応可能な少なくとも1つの官能基も有する、請求項2に記載のセルロースエステル/エラストマー組成物。該反応性親和剤が、セルロースエステルおよびポリエチレングリコールからなる群から選択される、請求項17に記載のセルロースエステル/エラストマー組成物。請求項2に記載のセルロースエステル/エラストマー組成物から製造された、物品。セルロースエステル/エラストマー組成物の製造方法であって:a少なくとも1種のエラストマー、少なくとも1種のセルロースエステルおよび少なくとも1種の添加剤を、該セルロースエステルを該エラストマー全体に分散させるのに十分な時間および温度で混合して、該セルロースエステル/エラストマー組成物を生成すること;を含み、該添加剤が、親和剤および可塑剤からなる群から選択される少なくとも1種である、方法。発明の簡単な要約本発明の一態様において、少なくとも1種のセルロースエステル、少なくとも1種の親和剤、および任意に少なくとも1種の可塑剤を含むセルロースエステル組成物が提供される。本発明の別の態様において、少なくとも1種のエラストマー、少なくとも1種のセルロースエステル、および少なくとも1種の添加剤を含み、該添加剤が親和剤および可塑剤からなる群から選択される少なくとも1種である、セルロースエステル/エラストマー組成物が提供される。本発明の別の態様において、少なくとも1種のセルロースエステル、少なくとも1種の親和剤、および任意に少なくとも1種の可塑剤を接触させることを含む、セルロースエステル組成物の製造方法が提供される。本発明の別の態様において、少なくとも1種のエラストマー、少なくとも1種のセルロースエステルおよび少なくとも1種の添加剤を、該セルロースエステルを分散させるのに十分な時間および温度で混合して、該セルロースエステル/エラストマー組成物を生成すること;を含み、該添加剤が、親和剤および可塑剤からなる群から選択される少なくとも1種である、セルロースエステル/エラストマー組成物の製造方法が提供される。詳細な説明本発明の一態様において、少なくとも1種のセルロースエステル、少なくとも1種の親和剤、および任意に少なくとも1種の可塑剤を含むセルロースエステル組成物が提供される。本発明において用いるセルロースエステルは当業者に公知の任意のものであることができる。本発明のセルロースエステルは、一般的に、構造:式中、R1、R2およびR3は、水素、または2~10炭素原子を有する直鎖アルカノイルからなる群から独立に選択されるの繰り返し単位を含む。セルロースエステルについて、置換レベルは通常置換度DSとして表す。これは無水グルコース単位AGU当たりの置換基の平均数である。一般的に、従来のセルロースは、各AGU単位で、置換できる3つのヒドロキシル基を含有する。従ってDSはゼロから3の間の値を有することができる。しかし、低分子量セルロース混合エステルは総置換度約3.08~約3.5を有することができる。元のセルロースは、重合度700~2000の大きいポリサッカリドであり、よって最大DSが3.0であるという推測はほぼ正しい。しかし、重合度が低くなるに従い、低分子量セルロース混合エステルでのように、ポリサッカリド骨格の末端基は比較的より顕著になり、これによりDSの範囲は約3.08~約3.5になる。低分子量セルロース混合エステルは本開示で後により詳細に議論する。DSは統計的な平均値であるため、値1は全てのAGUが必ずしも1つの置換基を有するわけではない。置換されていない無水グルコース単位が存在できる場合もあり、何らかの2つの置換基および何らかの3つの置換基、および更に数が整数ではないこともしばしばある。総DSは無水グルコース単位当たりの全置換基の平均数として定義される。AGU当たりの置換度はまた、特定の置換基,例えばヒドロキシル、アセチル、ブチリルまたはプロピオニルを意味することができる。用いるセルロースエステルはセルローストリエステルまたは2級セルロースエステルであることができる。セルローストリエステルの例としては、これらに限定するものではないが、セルローストリアセテート、セルローストリプロピオネート、またはセルローストリブチレートが挙げられる。2級セルロースエステルの例としては、セルロースアセテート、セルロースアセテートプロピオネート、およびセルロースアセテートブチレートが挙げられる。これらのセルロースエステルは米国特許第1,698,049号;第1,683,347号;第1,880,808号;第1,880,560号;第1,984,147号;第2,129,052号;および第3,617,201号本開示の記載と矛盾しない限りにおいて、参照によりその全部を本明細書に組入れるに記載される。本発明の一態様において、セルロースエステルは少なくとも2つの無水グルコース環、および典型的には2~5,000の無水グルコース環を有する。分子当たりの無水グルコースの数は、セルロースエステルの重合度DPと定義される。セルロースエステルは、典型的には、インヘレント粘度IV約0.2~約3.0デシリットル/グラムまたは約1~約1.5デシリットル/グラム温度25°Cで、100mlの、フェノール/テトラクロロエタンの60/40質量基準溶液中0.25グラムサンプルで測定したときを有する。本発明の別の態様において、本開示で有用なセルロースエステルの無水グルコース単位当たりの総置換度DS/AGUは、約0.5~約2.8、約1.5~約3.0、および約1.7~約2.7の範囲であることができる。セルロースエステルの例としては、これらに限定するものではないが、セルロースアセテート、セルロースプロピオネート、セルロースブチレート、セルロースアセテートプロピオネートCAP、セルロースアセテートブチレートCAB、セルロースプロピオネートブチレート等が挙げられる。本開示で有用なセルロースアセテートは、典型的には、アセチルについてのDS/AGU約2.0~約2.5を有する。CAPおよびCABは、典型的には、総DS/AGU約1.7~約2.8を有する。セルロースエステルは、当該分野で公知の任意の方法によって製造できる。セルロースエステルの製造方法の例は、Kirk-Othmer,EncyclopediaofChemicalTechnology,5thEdition,Vol.5,Wiley-Interscience,NewYork2004,pp.394-444に教示されている。セルロース,セルロースエステル製造用の出発材料,は種々のグレードおよび起源,例えばコットンリンター、針葉樹パルプ、広葉樹パルプ、コーン繊維および他の農業起源、ならびにバクテリアセルロース等で特に得ることができる。セルロースエステルを製造する1つの方法は、セルロースを適切な有機酸、酸無水物、および触媒と混合することによる、セルロースのエステル化である。次いでセルロースをセルローストリエステルに転化する。次いで、水-酸混合物をセルローストリエステルに添加することによってエステル加水分解を行う。次いでこれをろ過していずれのゲル粒子または繊維も除去できる。次いで水を混合物に添加してセルロースエステルを沈殿させる。次いでセルロースエステルを水で洗浄して反応副生成物を除去し、続いて脱水および乾燥する。加水分解すべきセルローストリエステルは、2~10炭素原子を有するアルカノイルから独立に選択される3つの置換基を有することができる。セルローストリエステルの例としては、セルローストリアセテート、セルローストリプロピオネート、およびセルローストリブチレートまたはセルロースの混合トリエステル,例えばセルロースアセテートプロピオネートおよびセルロースアセテートブチレートが挙げられる。これらのセルロースエステルは、当該分野で公知の多くの方法によって調製できる。例えば、セルロースエステルはカルボン酸および酸無水物の混合物中、触媒,例えばH2SO4の存在下での、セルロースの不均一アシル化によって調製できる。セルローストリエステルはまた、適切な溶媒例えばLiCl/DMAcまたはLiCl/NMP中に溶解したセルロースの均一アシル化によって調製できる。当業者は、セルローストリエステルの商業的な意味が、アシル基で完全に置換されてはいないセルロースエステルをも網羅することを理解するであろう。例えば、EastmanChemicalCompany,Inc.,Kingsport,TN,U.S.A.から市販で入手可能なセルローストリアセテートは、典型的には、DS約2.85~約2.95を有する。セルロースをトリエステルにエステル化した後、アシル置換基の一部は加水分解によって、またはアルコール分解によって、除去して、2級セルロースエステルを得る。前記のように、用いる特定の方法に応じ、アシル置換基の分布はランダムまたは非ランダムであることができる。2級セルロースエステルはまた、限定量のアシル化試薬を用いて加水分解なしで直接調製できる。このプロセスは、セルロースを溶解させる溶媒中で反応を行う場合特に有用である。これらの方法の全ては本発明において有用なセルロースエステルを与える。一態様において、本発明において有用な2級セルロースエステルは、重量平均分子量Mw約5,000~約400,000GPCで測定したときを有する。更なる態様において、Mwは約10,000~約300,000である。更なる態様において、Mwは約10,000~約250,000、約10,000~約100,000、および約15,000~約80,000の範囲である。最も一般的な市販の2級セルロースエステルは、まずセルロースの酸触媒不均一アシル化によって調製され、セルローストリエステルを形成する。セルローストリエステルの、対応するカルボン酸における均一溶液が得られた後、次いでセルローストリエステルを、所望の置換度が得られるまで加水分解に供する。単離後、ランダムの2級セルロースエステルを得る。すなわち、各ヒドロキシルの相対置換度RDSはほぼ等しい。本発明の別の態様において、低分子量混合セルロースエステルは米国特許出願第10/796,176号本開示の記載に矛盾しない限りにおいて、参照により本明細書に組入れるに記載されるように使用できる。本発明の一態様において、低分子量混合セルロースエステルは以下の特性を有する:無水グルコース単位当たりの総置換度約3.08~約3.50で以下の置換を有する:ヒドロキシルの無水グルコース単位当たりの置換度約0.70以下、C3-C4エステルの無水グルコース単位当たりの置換度約0.80~約1.40、およびアセチルの無水グルコース単位当たりの置換度約1.20~約2.34、インヘレント粘度約0.05~約0.15dL/g温度25°Cで、フェノール/テトラクロロエタンの60/40wt/wt溶液中で測定したとき、数平均分子量Mn約1,000~約5,600、重量平均分子量Mw約1,500~約10,000、および多分散度約1.2~約3.5。本発明の別の態様において、低分子量セルロース混合エステルは以下の特性を有する:無水グルコース単位当たりの総置換度約3.08~約3.50で以下の置換を有する:ヒドロキシルの無水グルコース単位当たりの以下の置換度約0.70以下、C3-C4エステルの無水グルコース単位当たりの置換度約1.40~約2.45、およびアセチルの無水グルコース単位当たりの置換度約0.20~約0.80、インヘレント粘度約0.05~約0.15dL/g温度25°Cで、フェノール/テトラクロロエタンの60/40wt/wt溶液中で測定したとき、数平均分子量Mn約1,000~約5,600、重量平均分子量Mw約1,500~約10,000、および多分散度約1.2~約3.5。本発明の別の態様において、低分子量セルロース混合エステルは以下の特性を有する:無水グルコース単位当たりの総置換度約3.08~約3.50で以下の置換を有する:ヒドロキシルの無水グルコース単位当たりの以下の置換度約0.70以下、C3-C4エステルの無水グルコース単位当たりの置換度約2.11~約2.91、およびアセチルの無水グルコース単位当たりの置換度約0.10~約0.50、インヘレント粘度約0.05~約0.15dL/g温度25°Cで、フェノール/テトラクロロエタンの60/40wt/wt溶液中で測定したとき、数平均分子量Mn約1,000~約5,600、重量平均分子量Mw約1,500~約10,000、および多分散度約1.2~約3.5。本発明において有用なセルロースエステルは当該分野で公知の技術を用いて調製でき、そして例えばEastmanChemicalCompany,Kingsport,TN,U.S.A.から市販で得ることができる。本発明で用いるセルロースエステルは化学置換基を含むこともでき、本開示では誘導体化、変性、または官能基化されたセルロースエステルという。官能基化セルロースエステルはセルロースエステルの遊離の水酸基を、セルロースエステルにグラフト化するための1つの架橋性基およびセルロースエステルに新しい化学基を与えるための1つの官能基を有する二官能反応物質と反応させて生成する。このような二官能反応物質の例としては、無水コハク酸これはエステル結合で結合して酸官能基を与える;メルカプトシランこれはアルコキシシラン結合で結合してメルカプト官能基を与える;およびイソシアノトエチルメタクリレートこれはウレタン結合で結合してメタクリレート官能基を与えるが挙げられる。本発明の一態様において、官能基化セルロースエステルは、セルロースエステルの遊離の水酸基を、不飽和二重結合、カルボン酸、アセトアセテート、アセトアセテートイミド、メルカプト、メラミン、および長鎖アルキルからなる群から選択される少なくとも1つの官能基を有するセルロースエステルを生成する二官能反応物質と反応させることによって生成する。不飽和二重結合官能基を含有するセルロースエステルを生成するための二官能反応物質は、米国特許第4,839,230号,第5,741,901号,第5,871,573号,第5,981,738号,第4,147,603号,第4,758,645号,および第4,861,629号これらの全ては、本開示に矛盾しない限りにおいて参照により本明細書に組入れるに記載されている。一態様において、不飽和を含有するセルロースエステルは、残留水酸基を含有するセルロースエステルをアクリル系化合物およびm-イソプロピエニル-α,α’-ジメチルベンジルイソシアネートと反応させることによって生成する。グラフト化セルロースエステルは、側鎖メタアクリレートおよびα-メチルスチレン部位を有するウレタン含有生成物である。別の態様において、不飽和を含有するセルロースエステルは、無水マレイン酸およびセルロースエステルを、低級アルキルモノカルボン酸触媒のアルカリ土類金属塩またはアンモニウム塩の存在下で反応させることによって生成し、少なくとも1種の飽和モノカルボン酸は2~4炭素原子を有する。別の態様において、不飽和を含有するセルロースエステルは、aイソシアネート反応性ヒドロキシル官能基を有する少なくとも1種のセルロースポリマー、およびb少なくとも1種のヒドロキシル反応性ポリアルファ、ベータエチレン性不飽和イソシアネート、の反応生成物から生成する。カルボン酸官能基を含有する、セルロースエステルを生成するための二官能反応物質は、米国特許第5,384,163号,第5,723,151号,および第4,758,645号これらの全ては、本開示に矛盾しない限りにおいて参照により本明細書に組入れるに記載されている。一態様において、カルボン酸官能基を含有するセルロースエステルは、セルロースエステルおよびマレイン酸またはフマル酸のモノ-またはジ-エステルを反応させ、これにより、二重結合官能基を有するセルロース誘導体を得ることにより生成する。別の態様において、カルボン酸官能基を含有するセルロースエステルは第1および第2の残基を有し、ここで第1の残基は環状ジカルボン酸無水物の残基であり、第2の残基は親油性モノカルボン酸の残基および/または親水性モノカルボン酸の残基である。更に別の態様において、カルボン酸官能基を含有するセルロースエステルはセルロースアセテートフタレートであり、これはセルロースアセテートを無水フタル酸と反応させることにより得ることができる。アセトアセテート官能基を含有するセルロースエステルを生成するための二官能反応物質は、米国特許第5,292,877号これは本開示の記載と矛盾しない限りにおいて参照により本明細書に組入れるに記載されている。一態様において、アセトアセテート官能基を含有するセルロースエステルは:iセルロース;iiジケテン、アルキルアセトアセテート、2,2,6-トリメチル-4H-1,3-ジオキシン-4-オン、またはこれらの混合物、iii可溶化量の溶媒系塩化リチウム、更に、1-メチル-2-ピロリドン、N,N-ジメチルアセトアミド、またはこれらの混合物からなる群から選択されるカルボキシアミドを含むものを接触させることにより生成する。アセトアセテートイミド官能基を含有するセルロースエステルを生成するための二官能反応物質は、米国特許第6,369,214号これは本開示の記載と矛盾しない限りにおいて参照により本明細書に組入れるに記載されている。アセトアセテートイミド官能基を含有するセルロースエステルは、セルロースエステルと少なくとも1つのアセトアセチル基とアミン官能化合物少なくとも1つの1級アミンを含むものとの反応生成物である。メルカプト官能基を含有するセルロースエステルを生成するための二官能反応物質は、米国特許第5,082,914号これは本開示の記載と矛盾しない限りにおいて参照により本明細書に組入れるに記載されている。本発明の一態様において、セルロースエステルは、珪素含有チオール成分これは、市販で入手可能、または当該分野で公知の手順で調製可能とグラフトされている。珪素含有チオール化合物の例としては、これらに限定するものではないが、3-メルカプトプロピルトリメトキシシラン、3-メルカプトプロピル-ジメチル-メトキシシラン、3-メルカプトプロピルジメトキシメチルシラン、3-メルカプトプロピルジメチルクロロシラン、3-メルカプトプロピルジメチルエトキシシラン、3-メルカプトプロピルジエチルオキシ-メチルシラン、および3-メルカプトプロピルトリエトキシシランが挙げられる。メラミン官能基を含有するセルロースエステルを生成するための二官能反応物質は、米国特許第5,182,379号これは本開示の記載と矛盾しない限りにおいて参照により本明細書に組入れるに記載されている。一態様において、メラミン官能基を含有するセルロースエステルは、セルロースエステルをメラミン化合物と反応させて、セルロースエステルの無水グルコース環の骨格にグラフトしたメラミン部位を有するグラフト化セルロースエステルを形成することによって生成する。一態様において、メラミン化合物は、メラミンのメチロールエーテルおよびアミノプラスト樹脂からなる群から選択される。長鎖アルキル鎖官能基を含有するセルロースエステルを生成するための二官能反応物質は、米国特許第5,750,677号これは本開示の記載と矛盾しない限りにおいて参照により本明細書に組入れるに記載されている。一態様において、長鎖アルキル鎖官能基を含有するセルロースエステルは、カルボキシアミド希釈剤またはウレア系希釈剤中、セルロースをアシル化試薬と、チタン含有特定物を用いて反応させることによって生成する。長鎖アルキル鎖官能基を含有するセルロースエステルは、セルロースアセテートヘキサノエート、セルロースアセテートノナノエート、セルロースアセテートラウレート、セルロースパルミテート、セルロースアセテートステアレート、セルロースノナノエート、セルロースヘキサノエート、セルロースヘキサノエートプロピオネート、およびセルロースノナノエートプロピオネートからなる群から選択できる。本発明で用いる可塑剤は、セルロースエステルの溶融温度および/または溶融粘度を低減できることが当該分野で公知の任意のものであることができる。可塑剤は、モノマーまたはポリマーの構造のいずれであることもできる。一態様において、可塑剤は、ホスフェート可塑剤、ベンゾエート可塑剤、アジペート可塑剤、フタレート可塑剤、グリコール酸エステル、クエン酸エステル可塑剤、およびヒドロキシル官能可塑剤からなる群から選択される少なくとも1種である。本発明の一態様において、可塑剤は、以下の少なくとも1つから選択できる:トリフェニルホスフェート、トリクレジルホスフェート、クレジルジフェニルホスフェート、オクチルジフェニルホスフェート、ジフェニルビフェニルホスフェート、トリオクチルホスフェート、トリブチルホスフェート、ジエチルフタレート、ジメトキシエチルフタレート、ジメチルフタレート、ジオクチルフタレート、ジブチルフタレート、ジ-2-エチルヘキシルフタレート、ブチルベンジルフタレート、ジベンジルフタレート、ブチルフタリルブチルグリコレート、エチルフタリルエチルグリコレート、メチルフタリルエチルグリコレート、トリエチルシトレート、トリ-n-ブチルシトレート、アセチルトリエチルシトレート、アセチルトリ-n-ブチルシトレート、およびアセチルトリ-n-2-エチルヘキシルシトレート。本発明の別の態様において、可塑剤は以下の少なくとも1つから選択できる:iフタル酸、アジピン酸、トリメリット酸、コハク酸、安息香酸、アゼライン酸、テレフタル酸、イソフタル酸、酪酸、グルタル酸、クエン酸またはリン酸のうち1つ以上の残基を含む酸残基;ならびにii約20個以下の炭素原子を含有する脂肪族、脂環式、または芳香族のアルコールのうち1つ以上の残基を含むアルコール残基、を含むエステル。本発明の別の態様において、可塑剤は以下の少なくとも1つから選択できる:iフタル酸、アジピン酸、トリメリット酸、コハク酸、安息香酸、アゼライン酸、テレフタル酸、イソフタル酸、酪酸、グルタル酸、クエン酸およびリン酸からなる群から選択される少なくとも1つの酸残基;ならびにii約20個以下の炭素原子を含有する脂肪族、脂環式、および芳香族のアルコールからなる群から選択される少なくとも1つのアルコール残基、を含むエステル。本発明の別の態様において、可塑剤はアルコール残基を含むことができ、該アルコール残基は、以下から選択される少なくとも1つである:ステアリルアルコール、ラウリルアルコール、フェノール、ベンジルアルコール、ハイドロキノン、カテコール、レゾルシノール、エチレングリコール、ネオペンチルグリコール、1,4-シクロヘキサンジメタノール、およびジエチレングリコール。本発明の別の態様において、可塑剤は以下の少なくとも1つから選択できる:ベンゾエート、フタレート、ホスフェート、アリーレン-ビスジアリールホスフェート、およびイソフタレート。本発明の別の態様において、可塑剤はジエチレングリコールジベンゾエートDEGDBと略すを含む。本発明の別の態様において、可塑剤は以下の少なくとも1つから選択できる:C2-C10二塩基酸残基例えば、マロン酸、コハク酸、グルタル酸、アジピン酸、ピメリン酸、スベリン酸、アゼライン酸、およびセバシン酸;およびC2-C10ジオール残基を含む脂肪族ポリエステル。別の態様において、可塑剤はジオール残基を含むことができ、これは以下の少なくとも1つの残基であることができる:C2-C10ジオール:エチレングリコール、ジエチレングリコール、1,2-プロピレングリコール、1,3-プロピレングリコール、1,2-ブチレングリコール、1,3-ブチレングリコール、1,4-ブチレングリコール、ネオペンチルグリコール、1,5-ペンタンジオール、1,6-ヘキサンジオール、1,5-ペンチレングリコール、トリエチレングリコール、およびテトラエチレングリコール。本発明の別の態様において、可塑剤としてはポリグリコール、例えばポリエチレングリコール、ポリプロピレングリコール、およびポリブチレングリコールを挙げることができる。これらは低分子量ダイマーおよびトリマーから高分子量オリゴマーおよびポリマーに亘ることができる。一態様において、ポリグリコールの分子量は、約200~約2000の範囲であることができる。本発明の別の態様において、可塑剤は以下の少なくとも1つを含む:Resoflex登録商標R296可塑剤、Resoflex登録商標804可塑剤、SHPソルビトールヘキサプロピオネート、XPPキシリトールペンタプロピオネート、XPAキシリトールペンタアセテート、GPPグルコースペンタアセテート、GPAグルコースペンタプロピオネートおよびAPPアラビトールペンタプロピオネート。本発明の別の態様において、可塑剤は:A約5~約95質量のC2-C12炭水化物有機エステル該炭水化物は約1~約3モノサッカリド単位を含む;およびB約5~約95質量のC2-C12ポリオールエステル該ポリオールは、C5またはC6の炭水化物に由来するのうち1つ以上を含む。一態様において、ポリオールエステルは1種または複数種のポリオールアセテートを含まずまたは含有しない。別の態様において、可塑剤は少なくとも1種の炭水化物エステルを含み、そして該炭水化物エステルの炭水化物部分が、グルコース、ガラクトース、マンノース、キシロース、アラビノース、ラクトース、フルクトース、ソルボース、スクロース、セロビオース、セロトリオース、およびラフィノースからなる群から選択される1種以上の化合物に由来する。本発明の別の態様において、可塑剤は、少なくとも1種の炭水化物エステルを含み、そして該炭水化物エステルの炭水化物部分が、α-グルコースペンタアセテート、β-グルコースペンタアセテート、α-グルコースペンタプロピオネート、β-グルコースペンタプロピオネート、α-グルコースペンタブチレート、およびβ-グルコースペンタブチレートのうち1種以上を含む。別の態様において、可塑剤は、少なくとも1種の炭水化物エステルを含み、そして該炭水化物エステルの炭水化物部分が、α-アノマー、β-アノマーまたはこれらの混合物を含む。本発明の別の態様において、可塑剤は固体、非結晶の樹脂であることができる。これらの樹脂は幾らかかの量の芳香族または極性の官能基を含有でき、セルロースエステルの溶融粘度を低くすることができる。本発明の一態様において、可塑剤は、固体、非結晶の化合物樹脂、例えばロジン;水素化ロジン;安定化ロジン;およびこれらの単官能アルコールエステルまたはポリオールエステル;変性ロジンこれらに限定するものではないが、マレイン-およびフェノール-変性ロジンおよびこれらのエステル:テルペン樹脂;フェノール変性テルペン樹脂;クマリン-インデン樹脂;フェノール樹脂:アルキルフェノール-アセチレン樹脂;およびフェノール-ホルムアルデヒド樹脂が挙げられるであることができる。セルロースエステル組成物中の可塑剤の量は、約1~約50質量セルロースエステルの質量基準の範囲であることができる。別の範囲は約5~約35質量セルロースエステルの質量基準であることができる。親和剤は、非反応性親和剤または反応性親和剤のいずれであることもできる。親和剤は、セルロースエステルが所望の小粒子サイズに到達する能力を向上させて、エラストマー中へのセルロースエステルの分散性を改善することができる。用いる親和剤はまた、セルロースエステル/エラストマー組成物の機械的および物理的な特性を改善できるセルロースエステルとエラストマーとの間の界面相互作用/結合を改善することによって。非反応性親和剤を用いる場合、親和剤は、セルロースエステルと親和性の第1のセグメント、および非極性エラストマーと親和性の第2のセグメント、を含有する。第1のセグメントは、極性官能基を含有し、これはセルロースエステルとの親和性を付与する。例えば、これらに限定するものではないが、エーテル、エステル、アミド、アルコール、アミン、ケトンおよびアセタール等の極性官能基が挙げられる。第1のセグメントは、以下のオリゴマーまたはポリマーからなることができる:セルロースエステル;セルロースエーテル;ポリオキシアルキレン、例えばポリオキシエチレン、ポリオキシプロピレン、ポリオキシブチレン;ポリグリコール、例えばポリエチレングリコール、ポリプロピレングリコール、ポリブチレングリコール;ポリエステル、例えばポリカプロラクトン、ポリ乳酸、脂肪族ポリエステル、脂肪族-芳香族コポリエステル;ポリアクリレートおよびポリメタクリレート;ポリアセタール;ポリビニルピロリドン;ポリビニルアセテート;およびポリビニルアルコール。一態様において、第1のセグメントは、ポリオキシエチレンまたはポリビニルアルコールである。第2のセグメントは、非極性エラストマーと親和性であり、非極性基を含有する。第2のセグメントは、飽和もしくは不飽和の炭化水素基のいずれであることもでき、または飽和または不飽和の両者の炭化水素基を含有できる。第2のセグメントはオリゴマーまたはポリマーであることができる。本発明の一態様において、非反応性親和剤の第2のセグメントは、ポリオレフィン、ポリジエン、多環芳香族化合物、およびコポリマーからなる群から選択される。多環芳香族化合物の第2のセグメントの例はポリスチレンである。コポリマーの第2のセグメントの例はスチレン/ブタジエンコポリマーである。非反応性親和剤の第1および第2のセグメントは、ジブロック、トリブロック、分岐または櫛型の構造であることができる。非反応性親和剤の分子量は、約300~約20,000の範囲、または約500~約10,000の範囲、または約1,000~約5,000の範囲であることができる。非反応性親和剤のセグメント比は、約15~約85の極性の第1のセグメント対約15~約85の非極性の第2のセグメント、の範囲であることができる。非反応性親和剤の例としては、これらに限定するものではないが、エトキシ化アルコール、エトキシ化アルキルフェノール、エトキシ化脂肪酸、プロピレンオキシドおよびエチレンオキシドのブロックポリマー、ポリグリセロールエステル、ポリサッカリドエステル、およびソルビタンエステルが挙げられる。エトキシ化アルコールの例は、C11-C152級アルコールエトキシレート、ポリオキシエチレンセチルエーテル、ポリオキシエチレンステアリルエーテル、およびC12-C14天然直鎖アルコールエチレンオキシドでエトキシ化されたものである。C11-C152級エチルオキシレートは、DowTergitol登録商標15STheDowChemicalCompanyよりとして得ることができる。ポリオキシエチレンセチルエーテルおよびポリオキシエチレンステアリルエーテルは、ICISurfactantsからBrij登録商標シリーズの製品として得ることができる。C12-C14天然直鎖アルコールエチレンオキシドでエトキシ化されたものは、HoechstCelaneseからGenapol登録商標シリーズの製品で得ることができる。エトキシ化アルキルフェノールの例としては、オクチルフェノキシポリエチレンオキシエタノールおよびノニルフェノキシポリエチレンオキシエタノールが挙げられる。オクチルフェノキシポリエチレンオキシエタノールは、Igepal登録商標CAシリーズの製品としてRhodiaから得ることができ、そしてノニルフェノキシポリエチレンオキシエタノールはIgepalCOシリーズの製品としてRhodiaから、またはTergitol登録商標NPとしてTheDowChemicalCompanyから得ることができる。エチルオキシ化脂肪酸としては、ポリエチレングリコールモノステアレートまたはポリエチレングリコールモノラウレートこれはHenkelからNopalcol登録商標シリーズの製品として得ることができるが挙げられる。プロピレンオキシドおよびエチレンオキシドのブロックポリマーは、Pluronic登録商標シリーズの製品としてBASFから得ることができる。ポリグリセロールエステルは、StepanからDrewpol登録商標シリーズの製品として得ることができる。ポリサッカリドエステルは、HenkelからGlucopon登録商標シリーズの製品として得ることができるこれはアルキルポリグルコシドである。ソルビタンエステルは、ICIからTween登録商標シリーズの製品で得ることができる。本発明の別の態様において、非反応性親和剤は、インサイチュで、セルロースエステル組成物中またはセルロースエステル/エラストマー組成物中で、セルロースエステル親和性化合物をエラストマー親和性化合物と反応させることによって合成できる。これらの化合物は、例えば、テレケリックオリゴマーこれは、プレポリマーであってその反応性末端基を介して更なる重合または他の反応に入ることができるものと定義されるであることができる。本発明の一態様において、これらのインサイチュ親和剤は、約10,000~約1,000,000のより高分子量を有することができる。本発明の別の態様において、親和剤は反応性であることができる。反応性親和剤は、組成物の1つの成分と親和性で組成物の別の成分と官能基的に反応できるポリマーまたはオリゴマーを含む。2種の反応性親和剤がある。第1の反応性親和剤は、非極性エラストマーと親和性である炭化水素鎖を有し、そしてセルロースエステルと反応できる官能基をも有する。そのような官能基としては、これらに限定するものではないが、カルボン酸、無水物、酸クロリド、エポキシド、およびイソシアネートが挙げられる。この種の反応性親和剤の具体例としては、これらに限定するものではないが:長鎖脂肪酸,例えばステアリン酸オクタデカン酸;長鎖脂肪酸クロリド,例えばステアロイルクロリドオクタデカノイルクロリド;長鎖脂肪酸無水物,例えばステアリン酸無水物オクタデカン酸無水物;エポキシ化油および脂肪族エステル;スチレン無水マレイン酸コポリマー;無水マレイン酸グラフトポリプロピレン;無水マレイン酸とオレフィンおよび/またはアクリルエステルとのコポリマー、例えばエチレン、アクリルエステルおよび無水マレイン酸のターポリマー;ならびにグリシジルメタクリレートとオレフィンおよび/またはアクリルエステルとのコポリマー、例えばエチレン、アクリルエステルおよびグリシジルメタクリレートのターポリマーが挙げられる。反応性親和剤は、SMA登録商標3000スチレン無水マレイン酸コポリマーとしてSartomer/CrayValleyから、EastmanG-3015登録商標無水マレイン酸グラフトポリプロピレンとしてEastmanChemicalCompanyから、Epolene登録商標E-43無水マレイン酸グラフトポリプロピレンとしてWestlakeChemicalから、Lotader登録商標MAH8200エチレン、アクリルエステルおよび無水マレイン酸のランダムターポリマーとしてArkemaから、Lotader登録商標GMAAX8900エチレン、アクリルエステルおよびグリシジルメタクリレートのランダムターポリマーとして、そしてLotarder登録商標GMAAX8840エチレン、アクリルエステルおよびグリシジルメタクリレートのランダムターポリマーとして、得ることができる。第2の種類の反応性親和剤は、セルロースエステルと親和性の極性鎖を有し、そして非極性エラストマーと反応できる官能基をも有する。これらの種類の反応性親和剤の例としては、セルロースエステルまたはポリエチレングリコールオレフィンまたはチオールの官能基を伴うものが挙げられる。反応性ポリエチレングリコール親和剤オレフィン官能基を伴うものとしては、これらに限定するものではないが、ポリエチレングリコールアリルエーテルおよびポリエチレングリコールアクリレートが挙げられる。反応性ポリエチレングリコール親和剤チオール官能基を伴うものの例としては、ポリエチレングリコールチオールが挙げられる。反応性セルロースエステル親和剤の例としては、メルカプトアセテートセルロースエステルが挙げられる。セルロースエステル組成物中の親和剤の量は、セルロースエステルの質量基準で約1質量~約40質量または約5質量~約20質量の範囲であることができる。本発明の別の態様において、セルロースエステル/エラストマー組成物は、少なくとも1種のエラストマー、少なくとも1種のセルロースエステル、および少なくとも1種の添加剤を含んで調製され;ここで添加剤は、少なくとも1種の可塑剤および少なくとも1種の親和剤からなる群から選択される少なくとも1種である。セルロースエステル、可塑剤および親和剤は、本開示で先に記載した。本発明におけるエラストマーは、当該分野で公知の少なくとも1種の非極性エラストマーである。一態様において、非極性エラストマーは、主に炭化水素を基にする。例えば、非極性エラストマーとしては、これらに限定するものではないが、天然ゴム、ポリブタジエン、ポリイソプレン、スチレン-ブタジエンゴム、ポリオレフィン、エチレンプロピレンジエンモノマーEPDM、およびポリノルボルネンが挙げられる。ポリオレフィンの例としては、これらに限定するものではないが、ポリブチレン、ポリイソブチレン、およびエチレンプロピレンゴムが挙げられる。セルロースエステル/エラストマー組成物中のセルロースエステルの量は、約1~約50部毎100部phrエラストマー基準である。他の範囲は約5~約30phr、および約3~約30phrエラストマーの質量基準である。親和剤の量は、約1質量~約40質量の範囲セルロースエステルの質量基準であることができる。別の範囲は約5~約20質量セルロースエステルの質量基準である。可塑剤の量は、約1質量~約50質量セルロースエステルの質量基準の範囲であることができる。別の範囲は約5質量~約35質量セルロースエステルの質量基準である。本発明の別の態様において、セルロースエステル/エラストマー組成物は、少なくとも1種の架橋剤/硬化剤を更に含む。架橋剤/硬化剤は当該分野で公知の任意のものであることができる。架橋剤/硬化剤の例としては、これらに限定するものではないが、有機過酸化物および硫黄が挙げられる。本発明の別の態様において、セルロースエステル組成物を製造する方法を提供する。該方法は、少なくとも1種のセルロースエステル、少なくとも1種の親和剤、および任意に少なくとも1種の可塑剤を接触させることを含む。セルロースエステル、可塑剤および親和剤は本開示で先に述べた。セルロースエステル、親和剤および任意の可塑剤は任意の添加順序で混合できる。本発明の別の態様において、提供されるセルロースエステル/エラストマー組成物の製造方法は:a少なくとも1種のエラストマー、少なくとも1種のセルロースエステル、および少なくとも1種の添加剤を、該セルロースエステルを分散させるのに十分な時間および温度で混合して、該セルロースエステル/エラストマー組成物を生成すること;を含み、該添加剤が、親和剤および可塑剤からなる群から選択される少なくとも1種である。十分な温度はセルロースエステルの流動温度として決定され、これは一般にセルロースエステルのTgよりも約50°C上である。混合時の温度は、エラストマーの処理温度によって上側の範囲で、そしてセルロースエステル/エラストマー組成物の最高使用温度によって下側の範囲で制限される。2種以上の粘弾性材料の混合効率は、粘弾性材料の粘度の比に左右される可能性があることが当該分野で公知である。既知の混合設備および剪断速度範囲について、分散相セルロースエステルおよび添加剤と連続相エラストマーとの粘度比は、適切な粒子サイズを得るための具体的な制限内にあるのがよい。本発明の一態様において、低剪断回転剪断設備例えばバンバリーミキサーおよびブラベンダーミキサーを用いる場合、分散相セルロースエステルおよび添加剤の連続相エラストマーに対する粘度比は、約0.001~約5、約0.01~約5、および約0.1~約3の範囲であることができる。本発明の更に別の態様において、高剪断回転/伸張剪断設備例えば二軸押出機を用いる場合、分散相セルロースエステルおよび添加剤の連続相エラストマーに対する粘度比は、約0.001~約500、および約0.01~約100の範囲であることができる。2種以上の粘弾性材料の混合の際、2種の粘弾性材料の界面エネルギーの差が混合の効率に影響する可能性があることも当該分野で公知である。混合は、材料間の界面エネルギーの差がより小さい場合により効率的であることができる。本発明の一態様において、分散相セルロースエステルおよび添加剤と連続相エラストマーとの間の表面張力差は、約100ダイン/cm未満、約50ダイン/cm未満、または約20ダイン/cm未満である。一態様において、特定の混合条件下で、セルロースエステルは軟化および/または溶融してセルロースエステルが十分に小さい粒子サイズに崩れることができる。一態様において、セルロースエステルの粒子サイズは、50ミクロン~50ナノメートルの間であることができる。本発明の一態様において、エラストマー、少なくとも1種のセルロースエステル、および少なくとも1種の添加剤は、温度約70°C~約220°C、または約100°C~約180°C、または約130°C~約160°Cの範囲で接触させる。エラストマー、セルロースエステル、および添加剤の混合は、添加剤を分散させるのに適切な当該分野で公知の任意の方法で達成できる。混合設備の例としては、これらに限定するものではないが、バンバリーミキサー、ブラベンダーミキサー、および押出機単軸または二軸が挙げられる。混合中の剪断エネルギーは、設備、ブレード設計、回転速度rpm、および混合時間の組合せに左右される。剪断エネルギーは、軟化/溶融したセルロースエステルを、セルロースエステルをエラストマー全体に分散させるのに十分小さいサイズまで崩すのに十分であるのがよい。例えば、バンバリーミキサーを用いる場合、混合の剪断エネルギーおよび時間は約5~約15分、100rpmの範囲である。エラストマー、セルロースエステルおよび添加剤は、プロセス中に任意の順序で組合せることができる。一態様において、セルロースエステルを親和剤および/または可塑剤と前混合する。親和剤および/または可塑剤を含有するセルロースエステルを次いでエラストマーと混合する。本発明の別の態様において、反応性親和剤を用いる場合、反応性親和剤をセルロースエステルまたはエラストマーのいずれかとまず混合し、次いで他方の成分を添加できる。本発明の別の態様において、セルロースエステル/エラストマー組成物を製造するプロセスは:a少なくとも1種のエラストマー、少なくとも1種のセルロースエステルおよび少なくとも1種の添加剤を、該セルロースエステルを該エラストマー全体に分散させるのに十分な時間および温度で混合して、該セルロースエステル/エラストマーマスターバッチを生成すること、ここで該添加剤は親和剤および可塑剤からなる群から選択される少なくとも1種である;ならびにb該マスターバッチと少なくとも1種のエラストマーとを混合してセルロースエステル/エラストマー組成物を生成すること;を含む。マスターバッチ中のエラストマーはセルロースエステル/エラストマー組成物を生成するのに用いたものと同じまたは異なることができる。混合プロセスは本開示で先に述べた。本発明をその好ましい態様の以下の例によって更に例示できるが、特記がない限り、これらの例は単に例示の目的で含まれ本発明の範囲の限定を意図しないことが理解されよう。例例1.セルロースエステル/エラストマー組成物中の非反応性親和剤セルロースエステル/エラストマー組成物において特定の非反応性親和剤を評価するための実験を行った。表1に、評価した非反応性親和剤を列挙する。1分子量2炭素原子数3エチレンオキシド基数4融点5PEブロックPEGTergitol15-S-9およびTergitol15-S-30は2級アルコールエトキシレートTheDowChemicalCompany,Midland,MIから得られるものであった。ポリエチレンブロックポリエチレングリコール親和剤をSigma-Aldrichから得た。理論に拘束されることを望まないが、上記化合物のエチレンオキシド単位はセルロースアセテートブチレートを可塑化し、炭化水素鎖はエラストマーとの親和性を改善すると考えられる。各々の親和剤はセルロースアセテートブチレートCAB551-0.01およびCAB553.0.4EastmanChemicalCompany,Kingsport,TNから得られると、80:20比でブラベンダーミキサー中で150°Cにて10分間10rpmでブレンドし、次いで凍結粉砕して、セルロースエステルおよび親和剤MB1-10のマスターバッチを得た表2に示す通り。セルロースエステルおよび親和剤の全ての上記マスターバッチを非油変性溶液スチレン-ブタジエンゴムDuradene761としてFirestonePolymers,Akron,OHから得られると、これらの例で後に概説する手順を用いてコンパウンドして、表3に示すサンプル組成物を得た。表3に特定する量は100グラムのゴムを基準とし、ゴム100部当たりの部phrで表す。例えば、組成物1.3について、100グラムのゴム、更に12.5グラムのマスターバッチ1これはセルロースアセテートブチレートCAB553-0.4およびTergitol15-S-92級アルコールエトキシレートの比80:20を用いた。表3中の全てのセルロースエステル、エラストマー、および親和剤をブラベンダーミキサー中で30分間150°Cおよび100rpmで処理して、セルロースエステル/エラストマー組成物を得た。次いで、2.5phrのジクミルペルオキシド硬化剤を各サンプルに50~60°Cでブラベンダーミキサー中、約1分間で添加し、次いで更に2~3分間混合して、一部硬化したセルロースエステル/エラストマー組成物を生成した。ブラベンダーミキサーからのサンプルを、圧縮成形で45分間、150°Cおよび20000psiで硬化させた。圧縮成形、硬化されたセルロースエステル/エラストマー組成物サンプルのモジュラス、降伏応力、および降伏歪みを、ASTMD412で測定した。そして表4に示す。ASTMD412法において、サンプルは、試験体をダイCで切断することによって作製した。試験速度は20インチ/分、そしてゲージ長は63.5mm2.5インチであった。サンプルを実験室内で40時間50±5湿度および72°Fで状態調整した。試験体の幅は1インチであり、長さは4.5インチであった。組成物1.3~1.7において、エラストマーおよびセルロースエステルへの親和剤の添加は、比較組成物1.1および1.2ゴムのみ、またはゴムおよびセルロースエステルのみを含有するに対して、モジュラス、降伏応力および降伏歪みの改善を示した。組成物1.9~1.13において、降伏歪みおよび降伏応力は比較組成物1.8に対して改善した。例2.セルロースエステル/エラストマー組成物中の反応性親和剤CABのスチレンブタジエンゴムSBR中の混合を改善する反応性親和剤を評価した。反応性親和剤は、これらが、CABと反応できる反応性基を含有し、そして分子の残り部分がSBRと親和性であるように選択した。分子量、反応性部位の種類および濃度を変えた。これらの反応性親和剤中の無水マレイン酸およびグリシジルメタクリレートは、セルロースエステル中に含有されるヒドロキシル基と反応できる。Duradene761スチレンブタジエンゴムおよび反応性親和剤のマスターバッチは、表6に示すように調製した。Duradene761スチレンブタジエンゴムおよび反応性親和剤は、ブラベンダーミキサー中、100rpmおよび160°Cで30分間混合して、マスターバッチMB1-MB6を生成した。生成したセルロースエステル/エラストマー組成物を表7中に示す。組成物番号2.1はSBRのみを含有した。組成物番号2.2はSBRおよびCAB551-.01のみを含有した。組成物番号2.3-2.8について、生成した、SBRおよび親和剤を含有するマスターバッチを、セルロースエステルと、ブラベンダーミキサー中、100rpmで30分間、150°Cで混合した。CAB/可塑剤マスターバッチは、100gのCAB553-0.4および10gのEastman168可塑剤ビス2-エチルヘキシル-1,4-ベンゼンジカルボキシレートEastmanChemicalCompanyから得られるものを、ブラベンダーミキサーを用いて100rpmおよび150°Cで10分間ブレンドすることにより調製した。CAB/可塑剤マスターバッチを粉末に凍結粉砕した。Eastman168可塑剤を添加して、CAB553-0.4のTg/Tmを、これが処理温度約150°Cで溶融するように、低減した。CAB/可塑剤マスターバッチのTgは、アセトン中に溶解したサンプルを調製し、次いで70°Cで減圧乾燥して、サンプルを示差走査熱量計DSC2回目サイクルで分析することにより得た。CAB553-0.4のみをマスターバッチにおいて用いた。CAB551-0.01をEastman168可塑剤と混合してTgを評価した。生成したセルロースエステル/可塑剤組成物のガラス転移温度Tgを表8に示す。マスターバッチを調製した時点で、CAB551-0.01およびCAB/可塑剤マスターバッチを1晩50°Cで乾燥させて、ブレンド前に水分を除去した。組成物番号2.1-2.15は、表6中の各成分を別個に計量し、該成分をブラベンダーミキサー中、100rpmで30分間150°Cで処理することによって調製した。セルロースエステル/エラストマー組成物を硬化させるために、1gのジクミルペルオキシドすなわち2.5phrをブラベンダーミキサーに約1分間かけて添加し、次いで組成物を更に2~3分間混合して、一部硬化したセルロースエステル/エラストマー組成物を生成した。次いで、セルロースエステル/エラストマー組成物の硬化を、45分間、150°Cおよび20000psiでの圧縮成形により完了させた。圧縮成形、硬化させたサンプルのモジュラス、降伏応力および降伏歪みを、ASTMD412で測定した。そして表9に示す。データは、組成物2.3-2.8において、CAB551-0.01を、ゴムおよび反応性親和剤のマスターバッチに添加することが、比較組成物2.1ゴムのみを有するまたは組成物2.2ゴムおよびCAB551-0.01を有するに対するモジュラスの増大を示したことを示す。CAB/可塑剤マスターバッチをSBR/親和剤マスターバッチに添加した場合、降伏歪み、およびある程度の降伏応力もまた、組成物2.10ー2.15において、組成物2.9と比べて改善した。例3-可塑剤の使用2種の異なる可塑剤を種々の量で有するセルロースエステルのマスターバッチを調製したセルロースエステルのTgを、これらの流動温度が典型的なゴム処理温度150°Cよりも低くなるように低くする狙いで。ブラベンダーミキサー中、150°Cで10分間100rpmでコンパウンドし、次いで、得られたマスターバッチを凍結粉砕した表10に示す通り。1CE-セルロースエステル2ビス2-エチルヘキシル-1,4-ベンゼンジカルボキシレート3ポリエチレングリコール-分子量300-Aldrichより上記マスターバッチ全てを、スチレンブタジエンゴムSBRとコンパウンドした。SBRおよびマスターバッチをブラベンダーミキサー中、30分間150°Cおよび100rpmで混合した。2.5phrのジクミルペルオキシド硬化剤を各サンプルに50~60°Cで、ブラベンダーミキサー中で1分間添加し、次いで更に2~3分間混合した。ブラベンダーミキサーからのサンプルを45分間、150°Cおよび20000psiで圧縮成形した。これらのサンプルの配合を表11に示す。マスターバッチサンプルを含有する各セルロースエステルは10phr部毎ゴム100部セルロースエステルを有する。圧縮成形、硬化させたエラストマー/セルロースエステル組成物サンプルのモジュラス、降伏応力および降伏歪みを、ASTMD412で測定した。そして表12に示す。これらのデータは、組成物番号3.2-3.11について、モジュラスが比較組成物3.1に対して改善したことを示す。例4-タイヤ配合物におけるセルロースエステルおよび可塑剤の使用この例は、タイヤ配合物において、セルロースエステルを可塑剤とともに用いることの、セルロースエステルのみに対する利点を示すために与える。表13はタイヤ配合物を示す。表13中の全ての量はゴム100部当たりの部phrである。表14は、セルロースエステル/可塑剤マスターバッチ配合物を示す。表15は混合条件を示す。成分をバンバリーミキサー中で混合した。これはFarrelBRミキサースチーム加熱および水冷を有し、温度、rpm、および出力のためのコンピュータモニターを搭載したものであった。エラストマー/セルロースエステル/可塑剤組成物を調製した後、組成物をT905分、320°F160°Cで硬化させた。コンパウンド1S-SBR-溶液スチレンブタジエンゴム,Lanxessから得られる。2TDAE-処理済蒸留芳香族抽出物。3PBD-ポリブタジエンゴム,Lanxessから得られる。4Si69は、硫黄含有オルガノシラン,Arkemaから得られる。5Sundex登録商標790は芳香族油Sunocoから得られるである。6MB-マスターバッチ。7Okerinワックス7240はマイクロクリスタリンワックスSovereignChemicalから得られるである。8Santoflex6PPDは酸化防止剤Flexsysから得られるである。9KK49は加工助剤Strutkolから得られるである。10SantocureCBSは促進剤Flexsysから得られるである。11PerkacitDPG-grsは促進剤Flexsysから得られるである。性能測定:性能を測定するために用いた種々の分析方法の説明を以下に与える:ムーニー粘度:ムーニー粘度はASTMD1646に準拠して測定した。PHILLIPS分散評定:サンプルをレーザーブレードで切断し、倍率30倍にて、OlympusSZ60ZoomStereoMicroscopeインターフェイスは、PaxCamARCデジタルカメラおよびHewlettPackard4600LaserJetカラープリンターで写真撮影した。次いでサンプルの写真をPhillips標準分散評定チャート標準評定1悪いから10優れるまでを有すると比較した。機械特性:破断応力、破断歪み、モジュラス100および300の歪みでをASTMD412で、試験体作製にダイCを用いて測定した。試験速度は20インチ/分、そしてゲージ長は63.5mm2.5インチであった。サンプルを実験室内で40時間50±5湿度および72°Fで状態調整した。試験体の幅は1インチであり、長さは4.5インチであった。硬度:ショアA硬度はASTMD2240に準拠して測定した。動的機械分析:温度掃引:TAインスツルメンツ動的機械分析計を用いて、引張形状を用いて温度掃引を完了させた。貯蔵弾性率E’、損失弾性率E,およびtanデルタ=E/E’を温度の関数として-80°Cから120°Cで、周波数10Hz、ならびに5静歪みおよび0.2動歪みを用いて測定した。リバウンド試験:リバウンド振り子試験をASTMD7121-05により行った。摩耗:Din摩耗試験をASTM222により行った。データは、可塑剤の使用なしでは、セルロースエステルはエラストマーに良好に分散しなかった悪いPhillips分散データで示されるようにことを示す。更に、セルロースエステルおよび可塑剤の両者を含有する組成物のムーニー粘度は、可塑剤を用いなかった場合よりも低かった。これは、可塑剤の存在下で、CEが加工助剤として作用し、ムーニー粘度を低くしたことを示す。更に、破断応力および摩耗はまた、可塑剤なしの組成物と比べて改善され、おそらく、可塑剤の存在下では、CEがより微細な粒子に分散し、粒子サイズおよび/または表面積に左右される特性を改善できることを示す。"